(57)【特許請求の範囲】
【請求項１】
誘電体フィルムの幅方向の一端側に非金属蒸着部からなる絶縁マージンを設け、この絶縁マージン以外を有効電極部とし、この有効電極部の略中央部に非金属蒸着部からなるスリットを設け、このスリットから上記絶縁マージンに向かう側に分割電極を形成し、同スリットから絶縁マージンと反対方向に向かう側に非分割電極を形成し、上記分割電極と非分割電極を上記スリット上に設けたヒューズで接続した金属蒸着電極が形成された金属化フィルムを一対とし、一方の金属化フィルムに形成された非分割電極には誘電体フィルムを介して他方の金属化フィルムに形成された分割電極が対向するように重ね合わせて巻回した素子と、この素子の両端面に金属溶射によって形成された一対のメタリコン電極からなる金属化フィルムコンデンサにおいて、上記絶縁マージンと反対方向となる非分割電極の端部に低抵抗部を設けると共に、上記分割電極として、非金属蒸着部からなる少なくとも２本以上の縦マージンと、複数の横マージンを設けることによって複数のセグメントを形成し、このセグメントのうち、上記絶縁マージン側に位置し、少なくとも一部が上記低抵抗部と重なるセグメントのフィルム幅方向における幅寸法を他のセグメントの同幅寸法よりも狭くした金属化フィルムコンデンサ。
【請求項２】
誘電体フィルムの幅方向の一端側に非金属蒸着部からなる絶縁マージンを設け、この絶縁マージン以外を有効電極部とし、この有効電極部の略中央部に非金属蒸着部からなるスリットを設け、このスリットから上記絶縁マージンに向かう側に分割電極を形成し、同スリットから絶縁マージンと反対方向に向かう側に非分割電極を形成し、上記分割電極と非分割電極を上記スリット上に設けたヒューズで接続した金属蒸着電極が形成された金属化フィルムを一対とし、一方の金属化フィルムに形成された非分割電極には誘電体フィルムを介して他方の金属化フィルムに形成された分割電極が対向するように重ね合わせて巻回した素子と、この素子の両端面に金属溶射によって形成された一対のメタリコン電極からなる金属化フィルムコンデンサにおいて、上記絶縁マージンと反対方向となる非分割電極の端部に低抵抗部を設けると共に、上記分割電極として、非金属蒸着部からなる少なくとも２本以上の縦マージンと、複数の横マージンを設けることによって複数のセグメントを形成し、このセグメントのうち、上記非分割電極側に位置し、上記誘電体フィルムの幅方向の略中央部分に位置するセグメントのフィルム幅方向における幅寸法を他のセグメントの同幅寸法よりも狭くした金属化フィルムコンデンサ。
【請求項３】
誘電体フィルムの幅方向の一端側に非金属蒸着部からなる絶縁マージンを設け、この絶縁マージン以外を有効電極部とし、この有効電極部の略中央部に非金属蒸着部からなるスリットを設け、このスリットから上記絶縁マージンに向かう側に分割電極を形成し、同スリットから絶縁マージンと反対方向に向かう側に非分割電極を形成し、上記分割電極と非分割電極を上記スリット上に設けたヒューズで接続した金属蒸着電極が形成された金属化フィルムを一対とし、一方の金属化フィルムに形成された非分割電極には誘電体フィルムを介して他方の金属化フィルムに形成された分割電極が対向するように重ね合わせて巻回した素子と、この素子の両端面に金属溶射によって形成された一対のメタリコン電極からなる金属化フィルムコンデンサにおいて、上記絶縁マージンと反対方向となる非分割電極の端部に低抵抗部を設けると共に、上記分割電極として、非金属蒸着部からなる少なくとも２本以上の縦マージンと、複数の横マージンを設けることによって複数のセグメントを形成し、このセグメントのうち、上記絶縁マージン側に位置し、少なくとも一部が上記低抵抗部と重なるセグメント、ならびに非分割電極側に位置し、上記誘電体フィルムの幅方向の略中央部分に位置するセグメントのフィルム幅方向における幅寸法を他のセグメントの同幅寸法よりも狭くした金属化フィルムコンデンサ。
【請求項４】
絶縁マージン側に位置するセグメントおよび／または非分割電極側に位置するセグメントのフィルム幅方向における幅寸法を他のセグメントの同幅寸法よりも狭くする割合を、１／２〜１／５とした請求項１〜３のいずれか一つに記載の金属化フィルムコンデンサ。
【請求項５】
非金属蒸着部からなる少なくとも２本以上の縦マージンと、複数の横マージンを設けることによって形成される複数のセグメントからなる分割電極が、格子状に形成されたものである請求項１〜３のいずれか一つに記載の金属化フィルムコンデンサ。
【請求項６】
分割電極を構成する横マージンの少なくとも一部にヒューズを設けた請求項１〜３のいずれか一つに記載の金属化フィルムコンデンサ。
【請求項７】
金属化フィルムを構成する誘電体フィルムとしてポリプロピレンフィルムを用いた請求項１〜３のいずれか一つに記載の金属化フィルムコンデンサ。
【発明の詳細な説明】
【技術分野】
【０００１】
本発明は各種電子機器、電気機器、産業機器、自動車等に使用され、特に、ハイブリッド自動車のモータ駆動用インバータ回路の平滑用、フィルタ用、スナバ用に最適な金属化フィルムコンデンサに関するものである。
【背景技術】
【０００２】
近年、環境保護の観点から、あらゆる電気機器がインバータ回路で制御され、省エネルギー化、高効率化が進められている。中でも自動車業界においては、電気モータとエンジンで走行するハイブリッド車（以下、ＨＥＶと呼ぶ）が市場導入される等、地球環境に優しく、省エネルギー化、高効率化に関する技術の開発が活発化している。
【０００３】
このようなＨＥＶ用の電気モータは使用電圧領域が数百ボルトと高いため、このような電気モータに関連して使用されるコンデンサとして、高耐電圧で低損失の電気特性を有する金属化フィルムコンデンサが注目されており、更に市場におけるメンテナンスフリー化の要望からも極めて寿命が長い金属化フィルムコンデンサを採用する傾向が目立っている。
【０００４】
そして、このような金属化フィルムコンデンサは、一般に金属箔を電極に用いるものと、誘電体フィルム上に設けた蒸着金属を電極に用いるものとに大別される。中でも、蒸着金属を電極（以下、金属蒸着電極と呼ぶ）とする金属化フィルムコンデンサは、金属箔のものに比べて電極の占める体積が小さく小型軽量化が図れることと、金属蒸着電極特有の自己回復機能（絶縁欠陥部で短絡が生じた場合に、短絡のエネルギーで欠陥部周辺の金属蒸着電極が蒸発・飛散して絶縁化し、コンデンサの機能が回復する性能）により絶縁破壊に対する信頼性が高いことから、従来から広く用いられているものである。
【０００５】
図１８はこの種の従来の金属化フィルムコンデンサの構成を示した断面図、図１９（ａ）、（ｂ）は同金属化フィルムコンデンサに使用される一対の金属化フィルムの構成を示した平面図であり、図１８と図１９において、１１ａと１１ｂは金属蒸着電極であり、この金属蒸着電極１１ａと１１ｂは、巻回形の金属化フィルムコンデンサを構成する一方の金属化フィルムと他方の金属化フィルムの誘電体フィルム１０ａ、１０ｂの片面上に一端の絶縁マージン１２ａ、１２ｂを除いてアルミニウムの金属を夫々蒸着することにより形成され、両端面のメタリコン１８ａ、１８ｂを介して電極を引き出すようにしているものである。
【０００６】
また、上記金属蒸着電極１１ａと１１ｂは、容量を形成する有効電極部の幅Ｗの略中央部から絶縁マージン１２ａ、１２ｂに向かう側に、オイル転写により形成した金属蒸着電極を有しない非蒸着の長手方向のスリット１３ａ、１３ｂと、同幅方向のスリット１４ａ、１４ｂにより複数の格子状分割電極１５ａ、１５ｂに夫々区分し、かつヒューズ１６ａ、１６ｂで並列接続されており、更に、有効電極部の幅Ｗの略中央部から絶縁マージン１２ａ、１２ｂと反対側でメタリコン１８ａ、１８ｂに近い側に位置する誘電体フィルム１０ａ、１０ｂの片面全体に蒸着された金属蒸着電極１１ａ、１１ｂにヒューズ１６ａ、１６ｂで並列接続されている。
【０００７】
また、上記金属蒸着電極１１ａ、１１ｂは、容量を形成する有効電極部の幅Ｗの金属蒸着電極１１ａ、１１ｂの厚みを薄くし、メタリコン１８ａ、１８ｂと接続する部分の厚みを厚くして低抵抗部１７ａ、１７ｂを設けたヘビーエッジ構造を形成したものである。
【０００８】
このように構成された従来の金属化フィルムコンデンサは、自己保安機能を有し、しかもヒューズ１６ａ、１６ｂによる発熱の少ない金属化フィルムコンデンサを実現できる。すなわち、金属蒸着電極１１ａ、１１ｂにおいて通電する電流は、メタリコン１８ａ、１８ｂに近いほど大きく、離れるほど小さくなっていくものである。従って、メタリコン１８ａ、１８ｂに近い側の金属蒸着電極１１ａ、１１ｂは、流れる電流の大きさに対応して誘電体フィルム１０ａ、１０ｂの片面全体に蒸着し、そしてメタリコン１８ａ、１８ｂより離れた位置で流れる電流の少なくなっていく絶縁マージン１２ａ、１２ｂに近い側にヒューズ１６ａ、１６ｂ、格子状分割電極１５ａ、１５ｂを設けているので流れる電流によるヒューズ１６ａ、１６ｂでの発熱を少なくでき、温度上昇を抑制できるというものであった。
【０００９】
なお、この出願の発明に関連する先行技術文献情報としては、例えば、特許文献１が知られている。
【特許文献１】特開２００４−１３４５６１号公報
【発明の開示】
【発明が解決しようとする課題】
【００１０】
しかしながら上記従来の金属化フィルムコンデンサでは、従来の９００〜１０００Ｖ程度の耐電圧から１４００Ｖという高い耐電圧が要求されるようになり、このような高耐電圧化に伴い、一対の金属化フィルムを重ね合わせて巻回した構造であるために、フィルム幅方向の各端部においては、メタリコン１８ａ、１８ｂと接続する部分の金属蒸着電極１１ａ、１１ｂの厚みを厚くして形成した低抵抗部１７ａ、１７ｂが存在することになり、この低抵抗部１７ａ、１７ｂは厚みが厚いが故に自己回復エネルギーが大きく、このために、この低抵抗部１７ａ、１７ｂと誘電体フィルム１０ａ、１０ｂを介して重なり合う側の金属化フィルムに形成された格子状分割電極１５ａ、１５ｂが絶縁破壊を起こし易い状態、いわゆる耐圧弱点部になり、この耐圧弱点部が絶縁破壊を起こすと大きな短絡電流が流れてしまい、その周辺の金属蒸着電極１１ａ、１１ｂが蒸発・飛散して絶縁化するため、絶縁破壊を起こした部分の格子状分割電極１５ａ、１５ｂは有効電極部でなくなり、結果として金属化フィルムコンデンサの容量が著しく減少してしまうという課題があった。
【００１１】
また、上記格子状分割電極１５ａ、１５ｂのうち、フィルム幅方向の中央部分に位置するものについても、金属蒸着電極形成時のパターンロールの押圧ストレスによって絶縁破壊を起こし易い状態、いわゆる耐圧弱点部になるという問題があり、このような耐圧弱点部についても同様の課題を有したものであった。
【００１２】
本発明はこのような従来の課題を解決し、絶縁破壊が発生しても容量減少を抑制することが可能な高性能の金属化フィルムコンデンサを提供することを目的とするものである。
【課題を解決するための手段】
【００１３】
上記課題を解決するために本発明は、一端側に絶縁マージンを設け、分割電極と非分割電極を形成した金属化フィルムを一対とし、一方の非分割電極が誘電体フィルムを介して他方の分割電極と対向するように重ね合わせて巻回した素子と、この素子の両端面に形成されたメタリコン電極からなり、上記絶縁マージンと反対方向となる非分割電極の端部に低抵抗部を設けると共に、上記分割電極として、少なくとも２本以上の縦マージンと、複数の横マージンを設けることによって複数のセグメントを形成し、このセグメントのうち、上記絶縁マージン側に位置し、少なくとも一部が上記低抵抗部と重なるセグメントのフィルム幅方向における幅寸法を他のセグメントの同幅寸法よりも狭くした構成のものである。
【発明の効果】
【００１４】
以上のように本発明による金属化フィルムコンデンサは、絶縁マージン側に位置し、少なくとも一部が上記低抵抗部と重なるセグメントのフィルム幅方向における幅寸法を他のセグメントの同幅寸法よりも狭くした構成により、耐圧弱点部が絶縁破壊を起こして大きな短絡電流が流れ、この破壊した部分のセグメントが無効電極部となっても、耐圧弱点部となる部分のセグメントの面積を他のセグメントの面積よりも小さくしているために無効電極部となる面積も少なくて済むようになり、結果的に製品としての容量減少を抑制することができるという効果が得られるものである。
【発明を実施するための最良の形態】
【００１５】
（実施の形態１）
以下、実施の形態１を用いて、本発明の特に請求項１、４、５、７に記載の発明について説明する。
【００１６】
図１（ａ）、（ｂ）は本発明の実施の形態１による金属化フィルムコンデンサに使用される一対の金属化フィルムを重ね合わせた状態の平面図と断面図、図２（ａ）、（ｂ）は図１において上側に配置された金属化フィルムの平面図と断面図、図３（ａ）、（ｂ）は図１において下側に配置された金属化フィルムの平面図と断面図であり、図２と図３に示す金属化フィルムは同じものを１８０度回転して配置した状態のものである。
【００１７】
図１〜図３において、１はポリプロピレン等からなる誘電体フィルム、２はこの誘電体フィルム１の片面上に一端の絶縁マージン３を除いてアルミニウムの金属を蒸着することにより形成された非分割の金属蒸着電極であり、上記絶縁マージン３と反対側の端面が電極引き出し部となるものである。
【００１８】
また、上記金属蒸着電極２は、容量を形成する有効電極部の幅Ｗの略中央部から上記絶縁マージン３に向かう側に、オイル転写により形成された金属蒸着電極を有しない非蒸着の長手方向のスリット４と、幅方向のスリット５を設けることによって複数の格子状のセグメントからなる分割電極６に夫々区分され、かつ、この分割電極６が上記長手方向のスリット４に設けたヒューズ７を介して上記金属蒸着電極２と夫々並列接続されるように構成されたものであり、更に、この分割電極６は、上記絶縁マージン３側に位置する分割電極６のフィルム幅方向における幅寸法Ｗ１を他の分割電極６の同幅寸法Ｗ２よりも狭くなるように構成したものである。
【００１９】
８は上記絶縁マージン３と反対側の電極引き出し部に設けた低抵抗部であり、この低抵抗部８は上記金属蒸着電極２、分割電極６の金属蒸着膜よりも厚みを厚くした金属蒸着膜を形成することによって構成されたものである。
【００２０】
そして、このように構成された金属化フィルムを一対とし、図１に示すように、一方の金属化フィルムに形成された非分割電極である金属蒸着電極２には誘電体フィルム１を介して他方の金属化フィルムに形成された分割電極６が対向するように重ね合わせて巻回し、両端面に図示しない取り出し電極を形成することにより、本実施の形態による金属化フィルムコンデンサが構成されているものである。
【００２１】
このように構成された本実施の形態による金属化フィルムコンデンサの容量減少率を確認するために行った耐電圧試験と高温耐久試験の結果を比較例としての従来品と比較して図４と図５に示す。なお、試験には、７５０Ｖ−１００μＦの製品を用い、耐電圧試験は、８００Ｖ／１分、１２００Ｖ／１分、１５００Ｖ／１分（各ａｔ．ＲＴ）を印加して測定し、高温耐久試験は１００℃で７５０Ｖを連続印加して測定したものである。
【００２２】
図４ならびに図５から明らかなように、本実施の形態による金属化フィルムコンデンサは、耐電圧試験ならびに高温耐久試験においても容量減少率が小さく、優れた信頼性を発揮することができることが分かるものである。
【００２３】
このように本実施の形態による金属化フィルムコンデンサは、従来の課題であった耐圧弱点部、すなわち、低抵抗部は自己回復エネルギーが大きいため、この低抵抗部と誘電体フィルムを介して重なり合う側の金属化フィルムに形成された分割電極が絶縁破壊を起こし易い、いわゆる耐圧弱点部になるという問題に対し、絶縁マージン３側に位置する分割電極６のフィルム幅方向における幅寸法Ｗ１を他の分割電極６の同幅寸法Ｗ２よりも狭くした構成により、上記耐圧弱点部が絶縁破壊を起こして大きな短絡電流が流れ、この破壊した部分の分割電極６が無効電極部となっても、この部分の面積を他の分割電極６の面積よりも小さくしているために無効電極部となる面積も少なくて済むようになり、結果的に製品としての容量減少を抑制することができるという格別の効果を奏するものである。
【００２４】
なお、このような効果を効率良く得るためには、上記絶縁マージン３側に位置する分割電極６のフィルム幅方向における幅寸法Ｗ１を、重なり合う他方の金属化フィルムに形成された低抵抗部８の幅と略同寸法にすれば良いことから、上記絶縁マージン３側に位置する分割電極６のフィルム幅方向における幅寸法Ｗ１を他の分割電極６の同幅寸法Ｗ２よりも狭くする割合は、１／２〜１／５の範囲が好ましいということが言える。
【００２５】
（実施の形態２）
以下、実施の形態２を用いて、本発明の特に請求項２に記載の発明について説明する。
【００２６】
本実施の形態は、上記実施の形態１で図１〜図３を用いて説明した金属化フィルムコンデンサに使用される金属化フィルムの構成が一部異なるようにしたものであり、これ以外の構成は実施の形態１と同様であるために同一部分には同一の符号を付与してその詳細な説明は省略し、異なる部分についてのみ以下に図面を用いて詳細に説明する。
【００２７】
図６（ａ）、（ｂ）は本発明の実施の形態２による金属化フィルムコンデンサに使用される一対の金属化フィルムを重ね合わせた状態の平面図と断面図、図７（ａ）、（ｂ）は図６において上側に配置された金属化フィルムの平面図と断面図、図８（ａ）、（ｂ）は図６において下側に配置された金属化フィルムの平面図と断面図であり、図７と図８に示す金属化フィルムは同じものを１８０度回転して配置した状態のものである。
【００２８】
図６〜図８において、１は誘電体フィルム、２は非分割の金属蒸着電極、３は絶縁マージン、４は長手方向のスリット、５は幅方向のスリット、６は上記長手方向のスリット４と幅方向のスリット５により形成された複数の格子状のセグメントからなる分割電極、７は上記長手方向のスリット４に設けたヒューズ、８は低抵抗部である。
【００２９】
上記分割電極６は、上記非分割の金属蒸着電極２側に位置する分割電極６のフィルム幅方向における幅寸法Ｗ１を他の分割電極６の同幅寸法Ｗ２よりも狭くなるように構成したものである。
【００３０】
このように構成された本実施の形態による金属化フィルムコンデンサは、従来の課題であった耐圧弱点部、すなわち、フィルム幅方向の中央部分に位置する分割電極が、金属蒸着電極形成時のパターンロールの押圧ストレスによって絶縁破壊を起こし易い、いわゆる耐圧弱点部になるという問題に対し、非分割の金属蒸着電極２側に位置する分割電極６のフィルム幅方向における幅寸法Ｗ１を他の分割電極６の同幅寸法Ｗ２よりも狭くした構成により、上記耐圧弱点部が絶縁破壊を起こして大きな短絡電流が流れ、この破壊した部分の分割電極６が無効電極部となっても、この部分の面積を他の分割電極６の面積よりも小さくしているために無効電極部となる面積も少なくて済むようになり、結果的に製品としての容量減少を抑制することができるという格別の効果を奏するものである。
【００３１】
なお、このような効果を効率良く得るためには、上記非分割の金属蒸着電極２側に位置する分割電極６のフィルム幅方向における幅寸法Ｗ１を、他の分割電極６のフィルム幅方向における同幅寸法Ｗ２よりも狭くする割合は、上記実施の形態１と同様に、１／２〜１／５の範囲が好ましいものである。
【００３２】
（実施の形態３）
以下、実施の形態３を用いて、本発明の特に請求項３に記載の発明について説明する。
【００３３】
本実施の形態は、上記実施の形態１で図１〜図３を用いて説明した金属化フィルムコンデンサに使用される金属化フィルムの構成が一部異なるようにしたものであり、これ以外の構成は実施の形態１と同様であるために同一部分には同一の符号を付与してその詳細な説明は省略し、異なる部分についてのみ以下に図面を用いて詳細に説明する。
【００３４】
図９（ａ）、（ｂ）は本発明の実施の形態３による金属化フィルムコンデンサに使用される一対の金属化フィルムを重ね合わせた状態の平面図と断面図、図１０（ａ）、（ｂ）は図９において上側に配置された金属化フィルムの平面図と断面図、図１１（ａ）、（ｂ）は図９において下側に配置された金属化フィルムの平面図と断面図であり、図１０と図１１に示す金属化フィルムは同じものを１８０度回転して配置した状態のものである。
【００３５】
図９〜図１１において、１は誘電体フィルム、２は非分割の金属蒸着電極、３は絶縁マージン、４は長手方向のスリット、５は幅方向のスリット、６は上記長手方向のスリット４と幅方向のスリット５により形成された複数の格子状のセグメントからなる分割電極、７は上記長手方向のスリット４に設けたヒューズ、８は低抵抗部である。
【００３６】
上記分割電極６は、上記絶縁マージン３側に位置する分割電極６のフィルム幅方向における幅寸法Ｗ１、ならびに非分割の金属蒸着電極２側に位置する分割電極６のフィルム幅方向における幅寸法Ｗ１を他の分割電極６の同幅寸法Ｗ２よりも狭くなるように構成したものである。
【００３７】
このように構成された本実施の形態による金属化フィルムコンデンサは、従来の課題であった耐圧弱点部、すなわち、低抵抗部は自己回復エネルギーが大きいため、この低抵抗部と誘電体フィルムを介して重なり合う側の金属化フィルムに形成された分割電極が絶縁破壊を起こし易い状態、いわゆる耐圧弱点部になる、また、フィルム幅方向の中央部分に位置する分割電極が、金属蒸着電極形成時のパターンロールの押圧ストレスによって絶縁破壊を起こし易い状態、いわゆる耐圧弱点部になる、という夫々の問題に対し、絶縁マージン３側に位置する分割電極６のフィルム幅方向における幅寸法Ｗ１、ならびに非分割の金属蒸着電極２側に位置する分割電極６のフィルム幅方向における幅寸法Ｗ１を他の分割電極６の同幅寸法Ｗ２よりも狭くした構成により、上記耐圧弱点部が絶縁破壊を起こして大きな短絡電流が流れ、この破壊した部分の分割電極６が無効電極部となっても、この部分の面積を他の分割電極６の面積よりも小さくしているために無効電極部となる面積も少なくて済むようになり、結果的に製品としての容量減少を抑制することができるという格別の効果を奏するものである。
【００３８】
なお、このような効果を効率良く得るためには、上記絶縁マージン３側に位置する分割電極６のフィルム幅方向における幅寸法Ｗ１、ならびに非分割の金属蒸着電極２側に位置する分割電極６のフィルム幅方向における幅寸法Ｗ１を、他の分割電極６のフィルム幅方向における同幅寸法Ｗ２よりも狭くする割合は、上記実施の形態１、２と同様に、夫々１／２〜１／５の範囲が好ましいものである。
【００３９】
また、図１２〜図１４は、上記図９〜図１１に示した本実施の形態による金属化フィルムに形成した分割電極を３分割構造にしたものであり、作用ならびに効果共に上記図９〜図１１で説明したものと同様であるために、その説明は省略する。
【００４０】
（実施の形態４）
以下、実施の形態４を用いて、本発明の特に請求項６に記載の発明について説明する。
【００４１】
本実施の形態は、上記実施の形態３で図９〜図１１を用いて説明した金属化フィルムコンデンサに使用される金属化フィルムの構成が一部異なるようにしたものであり、これ以外の構成は実施の形態３と同様であるために同一部分には同一の符号を付与してその詳細な説明は省略し、異なる部分についてのみ以下に図面を用いて詳細に説明する。
【００４２】
図１５（ａ）、（ｂ）は本発明の実施の形態４による金属化フィルムコンデンサに使用される一対の金属化フィルムを重ね合わせた状態の平面図と断面図、図１６（ａ）、（ｂ）は図１５において上側に配置された金属化フィルムの平面図と断面図、図１７（ａ）、（ｂ）は図１５において下側に配置された金属化フィルムの平面図と断面図であり、図１６と図１７に示す金属化フィルムは同じものを１８０度回転して配置した状態のものである。
【００４３】
図１５〜図１７において、１は誘電体フィルム、２は非分割の金属蒸着電極、３は絶縁マージン、４は長手方向のスリット、５は幅方向のスリット、６は上記長手方向のスリット４と幅方向のスリット５により形成された複数の格子状のセグメントからなる分割電極、７は上記長手方向のスリット４に設けたヒューズ、８は低抵抗部、９は上記幅方向のスリット５に設けたヒューズである。
【００４４】
上記分割電極６は、上記絶縁マージン３側に位置する分割電極６のフィルム幅方向における幅寸法Ｗ１、ならびに非分割の金属蒸着電極２側に位置する分割電極６のフィルム幅方向における幅寸法Ｗ１を他の分割電極６の同幅寸法Ｗ２よりも狭くなるように構成したものである。
【００４５】
このように構成された本実施の形態による金属化フィルムコンデンサは、上記実施の形態３による金属化フィルムコンデンサにより得られる効果に加え、幅方向のスリット５にヒューズ９を設けた構成により、電流経路が短くなるために損失を小さくすることができるようになるという格別の効果を奏するものである。
【００４６】
なお、本発明の実施の形態１〜４における金属化フィルムコンデンサに使用する金属化フィルムに形成した分割電極６は、長手方向のスリット４と幅方向のスリット５により形成された複数の格子状のセグメントからなる分割電極６を例にして説明したが、本発明はこれに限定されるものではなく、セグメントの形状が斜めに傾斜したり、菱形になったものであっても良く、このような形状のセグメントからなる分割電極の場合でも、絶縁マージン側に位置するセグメントおよび／または非分割電極側に位置するセグメントのフィルム幅方向における幅寸法を他のセグメントの同幅寸法よりも狭くすることによって本発明による効果が同様に得られるものである。
【産業上の利用可能性】
【００４７】
本発明による金属化フィルムコンデンサは、容量減少を小さくすることができるという効果を有し、特に高い信頼性が要求される自動車用分野等のコンデンサとして有用である。
【図面の簡単な説明】
【００４８】
【図１】（ａ）本発明の実施の形態１による金属化フィルムコンデンサに使用される一対の金属化フィルムを重ね合わせた状態の平面図、（ｂ）同断面図
【図２】（ａ）図１において上側に配置された金属化フィルムの平面図、（ｂ）同断面図
【図３】（ａ）図１において下側に配置された金属化フィルムの平面図、（ｂ）同断面図
【図４】本実施の形態による金属化フィルムコンデンサの耐電圧試験結果を示した特性図
【図５】同高温耐久試験結果を示した特性図
【図６】（ａ）本発明の実施の形態２による金属化フィルムコンデンサに使用される一対の金属化フィルムを重ね合わせた状態の平面図、（ｂ）同断面図
【図７】（ａ）図６において上側に配置された金属化フィルムの平面図、（ｂ）同断面図
【図８】（ａ）図６において下側に配置された金属化フィルムの平面図、（ｂ）同断面図
【図９】（ａ）本発明の実施の形態３による金属化フィルムコンデンサに使用される一対の金属化フィルムを重ね合わせた状態の平面図、（ｂ）同断面図
【図１０】（ａ）図９において上側に配置された金属化フィルムの平面図、（ｂ）同断面図
【図１１】（ａ）図９において下側に配置された金属化フィルムの平面図、（ｂ）同断面図
【図１２】（ａ）本発明の実施の形態３による金属化フィルムコンデンサの他の例に使用される一対の金属化フィルムを重ね合わせた状態の平面図、（ｂ）同断面図
【図１３】（ａ）図１２において上側に配置された金属化フィルムの平面図、（ｂ）同断面図
【図１４】（ａ）図１２において下側に配置された金属化フィルムの平面図、（ｂ）同断面図
【図１５】（ａ）本発明の実施の形態４による金属化フィルムコンデンサに使用される一対の金属化フィルムを重ね合わせた状態の平面図、（ｂ）同断面図
【図１６】（ａ）図１５において上側に配置された金属化フィルムの平面図、（ｂ）同断面図
【図１７】（ａ）図１５において下側に配置された金属化フィルムの平面図、（ｂ）同断面図
【図１８】従来の金属化フィルムコンデンサの構成を示した断面図
【図１９】（ａ）、（ｂ）同金属化フィルムコンデンサに使用される一対の金属化フィルムの構成を示した平面図
【符号の説明】
【００４９】
１  誘電体フィルム
２  金属蒸着電極
３  絶縁マージン
４  長手方向のスリット
５  幅方向のスリット
６  分割電極
７、９  ヒューズ
８  低抵抗部
【図１】
0005012515.tif 000002
【図２】
0005012515.tif 000003
【図３】
0005012515.tif 000004
【図４】
0005012515.tif 000005
【図５】
0005012515.tif 000006
【図６】
0005012515.tif 000007
【図７】
0005012515.tif 000008
【図８】
0005012515.tif 000009
【図９】
0005012515.tif 000010
【図１０】
0005012515.tif 000011
【図１１】
0005012515.tif 000012
【図１２】
0005012515.tif 000013
【図１３】
0005012515.tif 000014
【図１４】
0005012515.tif 000015
【図１５】
0005012515.tif 000016
【図１６】
0005012515.tif 000017
【図１７】
0005012515.tif 000018
【図１８】
0005012515.tif 000019
【図１９】
0005012515.tif 000020